СПОСОБ ГИБРИДНОЙ ЛАЗЕРНО-ДУГОВОЙ СВАРКИ ДЕТАЛЕЙ ИЗ АЛИТИРОВАННОЙ СТАЛИ С ПРОВОЛОКОЙ, СОДЕРЖАЩЕЙ ОБРАЗУЮЩИЕ ГАММУ-ФАЗУ ЭЛЕМЕНТЫ, И ГАЗОМ, СОДЕРЖАЩИМ МЕНЕЕ 10% АЗОТА ИЛИ КИСЛОРОДА

1. Способ гибридной лазерно-дуговой сварки, осуществляемый с помощью электрической дуги и лазерного луча, сочетающихся друг с другом в единой сварочной ванне, в которую расплавленный металл вносится в результате плавления расходуемой проволоки, причем сварочную ванну получают на по меньшей мере одной стальной детали, содержащей поверхностное покрытие на основе алюминия, и осуществляемый с защитным газом, отличающийся тем, что расходуемая проволока содержит по меньшей мере 3 вес.% одного или более образующих гамма-фазу элементов, а защитный газ образован из гелия и/или аргона с добавлением менее 10 об.% азота или кислорода.
2. Способ по п.1, отличающийся тем, что образующие гамма-фазу элементы выбраны из C, Mn, Ni и N.
3. Способ по п.1, отличающийся тем, что проволока содержит самое большее 20 вес.% образующих гамма-фазу элементов.
4. Способ по п.1, отличающийся тем, что защитный газ образован из гелия и/или аргона с добавлением менее 10 об.% азота.
5. Способ по п.1, отличающийся тем, что стальная деталь или детали содержат поверхностное покрытие на основе алюминия, имеющее толщину между 5 и 100 мкм.
6. Способ по п.1, отличающийся тем, что стальная деталь или детали содержат поверхностное покрытие на основе алюминия, имеющее толщину, меньшую или равную 50 мкм.
7. Способ по п.1, отличающийся тем, что металлическая деталь или детали выполнены из стали с поверхностным покрытием на основе алюминия и кремния (Al/Si).
8. Способ по п.1, отличающийся тем, что металлическая деталь или детали выполнены из стали с поверхностным покрытием на основе алюминия и кремния, причем поверхностное покрытие содержит более 70 вес.% алюминия.
9. Способ по п.1, отличающийся тем, что расходуемую проволоку плавят электрической дугой, предпочтительно дугой, полученной посредством горелки для MIG-сварки.
2
10. Способ по п.1, отличающийся тем, что лазерный генератор, генерирующий лазерный луч, является лазером типа CO, волоконным лазером или дисковым лазером.
11. Способ по п.1, отличающийся тем, что свариваемые деталь или детали выбраны из составных заготовок и труб или глушителей.
12. Способ по пункту 1, отличающийся тем, что расходуемая проволока содержит несколько образующих гамма-фазу элементов, выбранных из C, Mn, Ni и N.
13. Способ по п.1, отличающийся тем, что расходуемая проволока содержит по меньшей мере 5 вес.% одного или более образующих гамма-фазу элементов.
14. Способ по п.1, отличающийся тем, что расходуемая проволока содержит по меньшей мере Mn.
15. Способ по п.1, отличающийся тем, что расходуемая проволока дополнительно содержит железо.